СПОСОБ ПОЛУЧЕНИЯ ПОРИСТОГО УГЛЕРОДНОГО МАТЕРИАЛА НА ОСНОВЕ ТЕРМОРАСШИРЕННОГО ОКСИДА ГРАФИТА И МАТЕРИАЛ

1. Способ получения пористого углеродного композиционного материала на основе терморасширенного оксида графита с включениями наночастиц металлов или оксидов металлов, включающий смешение частиц оксида графита и соли металла при температуре ниже температуры разложения оксида графита с получением промежуточного реакционного продукта и термическую обработку упомянутого реакционного продукта, отличающийся тем, что частицы оксида графита используют в виде суспензии, в качестве соли металла используют, по меньшей мере, одну комплексную соль, содержащую катионный комплекс переходного металла, при этом частицы оксида графита в суспензии до смешивания подвергают диспергированию путем воздействия ультразвуком, а перед термической обработкой осуществляют сушку промежуточного реакционного продукта.
2. Способ по п.1, отличающийся тем, что смешивание оксида графита и упомянутой комплексной соли осуществляют под воздействием ультразвука.
3. Способ по п.1, отличающийся тем, что термообработку проводят при 250-1000°C.
4. Способ по п.1 отличающийся тем, что термообработку проводят в инертной или окислительной атмосфере.
2
5. Пористый углеродный композиционный материал на основе терморасширенного оксида графита с включениями наночастиц металлов или оксидов металлов, отличающийся тем, что получен в соответствии с любым из предшествующих пунктов формулы, в качестве металлов или оксидов металлов содержит наночастицы переходных металлов или оксидов переходных металлов с размером, не превышающим 30 нм и характеризуется удельной площадью поверхности, не менее 500 м/г.
6. Материал по п.5, отличающийся тем, что содержит наночастицы переходных металлов или оксидов переходных металлов с размером, не превышающим 5 нм.